(57)【要約】【課題】  アスベスト含有繊維強化セメント板の表面に付着した汚泥を洗浄水で洗浄除去する際に発生する汚泥含有洗浄水を効率よく汚泥等と水に分離することができる汚泥含有洗浄水の処理方法を提供する。【解決手段】  アスベスト含有繊維強化セメント板の表面に付着した汚泥を水で洗浄除去する際に発生する汚泥含有洗浄水に、無機凝集剤及び高分子凝集剤を添加、混合し、汚泥を凝集して、水を分離することを特徴とする汚泥含有洗浄水の処理方法。【選択図】  なし【特許請求の範囲】
【請求項１】
アスベスト含有繊維強化セメント板の表面に付着した汚泥を水で洗浄除去する際に発生する汚泥含有洗浄水に、無機凝集剤及び高分子凝集剤を添加、混合し、汚泥を凝集して、水を分離することを特徴とする汚泥含有洗浄水の処理方法。
【請求項２】
無機凝集剤を先に添加、混合し、次いで汚泥含有洗浄水のｐＨを６〜７に調整し、さらに高分子凝集剤を添加、混合する請求項１に記載の汚泥含有洗浄水の処理方法。
【請求項３】
高分子凝集剤が、高分子アニオン性凝集剤である請求項１又は２に記載の汚泥含有洗浄水の処理方法。
【請求項４】
高分子凝集剤が、高分子弱アニオン性凝集剤である請求項１〜３のいずれかに記載の汚泥含有洗浄水の処理方法。
【発明の詳細な説明】
【技術分野】
【０００１】
本発明は、アスベスト含有繊維強化セメント板の表面に付着した汚泥を水で洗浄除去する際に発生する汚泥含有洗浄水の処理方法に関する。
【背景技術】
【０００２】
アスベストを含有するスレート板は、各種工場、倉庫、住宅、駅舎、畜舎等の屋根材及び外壁材等として用いられるが、アスベストを含有するスレート板が、長期間、日射や風雨に曝されると、苔、カビ、泥、砂埃、不純物等により汚染されたり、老朽化して、アスベストを含有するスレート板の機械強度が低下し、アスベストを含有するスレート板が破損し、これに伴い、含有していたアスベストが飛散するという問題があった。
そこで、アスベストを含有するスレート板の表面に塗装を施し、スレートの強化作業が提案されている（例えば、特許文献１参照）。
【０００３】
このスレートの強化作業をするに当っては、それに先立ち、スレートに付着している苔、カビ、泥、砂埃、不純物等の汚泥を洗浄水により除去することが必要である。この洗浄水による除去作業としては、高圧洗浄水をスレートに吹き付け、汚泥を洗浄水と共に流す方法が考えられており、この方法を行うと、発生する汚泥含有洗浄水は、汚泥が全体に分散された状態であり、濁りの程度が大きいものであった。また、この汚泥含有洗浄水には、汚泥の他、アスベストも含有されていることが分かった。従って、この汚泥含有洗浄水をそのまま下水に流すと、環境上好ましくない。
【特許文献１】特開２００２−８９０５０号公報
【発明の開示】
【発明が解決しようとする課題】
【０００４】
本発明は、上記従来技術の状況に鑑みてなされたものであり、アスベスト含有繊維強化セメント板の表面に付着した汚泥を水で洗浄除去する際に発生する汚泥含有洗浄水を効率よく汚泥等と水に分離することができる汚泥含有洗浄水の処理方法を提供することを目的とする。
【課題を解決するための手段】
【０００５】
本発明者らは、上記課題を解決するために鋭意検討を行った結果、アスベスト含有繊維強化セメント板の表面に付着した汚泥を水で洗浄除去する際に発生する汚泥含有洗浄水に、無機凝集剤及び高分子凝集剤を添加、混合し、汚泥を凝集して、水を分離することにより、上記課題を達成できることを見い出し、この知見に基づいて本発明を完成するに至った。
【０００６】
すなわち、本発明は、アスベスト含有繊維強化セメント板の表面に付着した汚泥を水で洗浄除去する際に発生する汚泥含有洗浄水に、無機凝集剤及び高分子凝集剤を添加、混合し、汚泥を凝集して、水を分離することを特徴とする汚泥含有洗浄水の処理方法を提供するものである。
【０００７】
また、本発明は、上記汚泥含有洗浄水の処理方法において、無機凝集剤を先に添加、混合し、次いで汚泥含有洗浄水のｐＨを６〜７に調整し、さらに高分子凝集剤を添加、混合する汚泥含有洗浄水の処理方法を提供するものである。
また、本発明は、上記汚泥含有洗浄水の処理方法において、高分子凝集剤が、高分子アニオン性凝集剤である汚泥含有洗浄水の処理方法を提供するものである。
また、本発明は、上記汚泥含有洗浄水の処理方法において、高分子凝集剤が、高分子弱アニオン性凝集剤である汚泥含有洗浄水の処理方法を提供するものである。
【発明の効果】
【０００８】
本発明のアスベスト含有繊維強化セメント板の汚泥含有洗浄水の処理方法によると、汚泥含有洗浄水を効率よく汚泥と水に分離することができる。
【発明を実施するための最良の形態】
【０００９】
本発明において使用する汚泥含有洗浄水は、アスベスト含有繊維強化セメント板の表面に付着した汚泥を水で洗浄除去する際に発生する汚泥含有洗浄水である。
ここで、アスベスト含有繊維強化セメント板としては、スレート板、パーライト板、ケイ酸カルシウム板、スラグ石膏板など種々のアスベスト含有繊維強化セメント板が挙げられる。
【００１０】
アスベスト含有繊維強化セメント板の表面に付着した汚泥を水で洗浄除去する際の洗浄条件は、特に制限ないが、高圧水をアスベスト含有繊維強化セメント板の表面に吹き付けて、汚泥等の除去を行うことが好ましい。高圧水の圧力は、適宜選定すればよいが、２０〜２００ｋｇ／ｃｍ２が好ましく、５０〜１５０ｋｇ／ｃｍ２が特に好ましい。
汚泥含有洗浄水の汚泥の含有量は、特に制限なく、種々の含有量の汚泥含有洗浄水が本発明に適用できる。具体的には、汚泥の含有量が５００ｍｇ／Ｌ以上の汚泥含有洗浄水であれば、好適に適用でき、１０００ｍｇ／Ｌ以上の汚泥含有洗浄水がより好適に適用できる。汚泥含有洗浄水中の汚泥の含有量の上限は、特に制限ないが、処理効率の点からは５００,０００ｍｇ／Ｌ以下の汚泥含有洗浄水が好適に適用できる。
【００１１】
また、汚泥含有洗浄水のアスベストの含有量は、特に制限なく、種々の含有量の汚泥含有洗浄水が本発明に適用できる。
汚泥含有洗浄水に添加する無機凝集剤としては、アルミ系の硫酸バンド、ポリ塩化アルミニウム（ＰＡＣ）、塩化第二鉄、ポリ硫酸第二鉄、石灰などが好ましく挙げられ、ポリ塩化アルミニウムが特に好ましい。
【００１２】
無機凝集剤の添加量は、通常５０質量ｐｐｍ以上が好ましく、１００質量ｐｐｍ以上がより好ましく、２００質量ｐｐｍ以上がさらに好ましく、７００質量ｐｐｍ以上が特に好ましい。無機凝集剤の添加量の上限は、特に制限ないが、通常１００００質量ｐｐｍ以下が好ましく、５０００質量ｐｐｍ以下がより好ましく、３０００質量ｐｐｍ以下が特に好ましい。
【００１３】
また、無機凝集剤の添加量は、汚泥含有洗浄水のｐＨを６〜７になるように選定することが好ましい。
なお、無機凝集剤を添加した汚泥含有先浄水のｐＨが６〜７にならない場合は、中和剤を添加して、ｐＨを６〜７にすることが好ましい。
中和剤としては、苛性ソーダ、炭酸アンモニウム、炭酸カルシウムなどの種々の中和剤を使用することができる。
【００１４】
汚泥含有洗浄水に添加する高分子凝集剤としては、高分子アニオン性凝集剤、高分子ノニオン性凝集剤、高分子カチオン性凝集剤が挙げられるが、好ましくは、高分子アニオン性凝集剤である。
高分子アニオン性凝集剤としては、高分子弱アニオン性凝集剤、高分子中アニオン性凝集剤、高分子強アニオン性凝集剤が挙げられるが、高分子弱アニオン性凝集剤、高分子中アニオン性凝集剤が好ましく、高分子弱アニオン性凝集剤が特に好ましい。
【００１５】
高分子凝集剤としては、アクリル系重合体の高分子凝集剤が好ましい。高分子アニオン性凝集剤としてはアクリルアミドとアクリル酸ナトリウムの共重合体が挙げられ、高分子ノニオン性凝集剤としては、アクリルアミドの重合体が挙げられ、高分子カチオン性凝集剤としては、ジメチルアミノエチルアクリル酸エステルを塩化メチルと反応させたジメチルアミノエチルアクリレートメチルクロライド４級塩などのカチオンモノマーとアクリルアミドの共重合体が挙げられる。
高分子凝集剤の分子量は、通常１０万〜３０００万のものが好ましく用いられるが、より好ましくは１００万〜２５００万であり、さらに好ましくは３００万〜２２００万であり、特に好ましくは５００万〜１９００万である。
【００１６】
高分子凝集剤の添加量は、通常０．１質量ｐｐｍ以上が好ましく、０．５質量ｐｐｍ以上がより好ましく、１質量ｐｐｍ以上がさらに好ましく、１．５質量ｐｐｍ以上が特に好ましい。無機凝集剤の添加量の上限は、特に制限ないが、通常３０質量ｐｐｍ以下が好ましく、２０質量ｐｐｍ以下がより好ましく、１０質量ｐｐｍ以下がより好ましく、８質量ｐｐｍ以下が特に好ましい。
【００１７】
高分子凝集剤は、無機凝集剤が添加、混合された汚泥含有洗浄水に、添加、混合することが好ましい。また、高分子凝集剤は、無機凝集剤を先に添加、混合し、次いで汚泥含有洗浄水のｐＨを６〜７に調整した後に、汚泥含有洗浄剤に添加、混合することが特に好ましい。これにより、水を汚泥を容易に分離することができる。
【００１８】
汚泥含有洗浄水に高分子アニオン性凝集剤を添加、混合した後は、その汚泥が凝集されるので、その汚泥含有洗浄水を静置する。
静置時間は、通常１分〜１０分間以内で充分であるが、長く静置していても何ら問題はない。
静置すると、凝集された汚泥は、洗浄水の底部に沈降し、上澄みの水は透明性が増してくる。本発明は、短時間静置するだけで、凝集された汚泥は、洗浄水の底部に沈降させることができる特徴がある。
【００１９】
凝集された汚泥の平均粒径は、１ｍｍ以上にすることが好ましく、２ｍｍ以上にすることがより好ましく、３ｍｍ以上にすることが特に好ましい。凝集された汚泥の平均粒径が大きいほど、沈降し易くなる。
凝集された汚泥と水との分離は、種々の方法により行うことができるが、上澄みの水をポンプ等の手段を使用して抜き出すことにより行うことが好ましい。
また、沈降した凝集汚泥は、廃棄物処理を行う。
【実施例】
【００２０】
次に、本発明を実施例によりさらに具体的に説明する。なお、本発明は、これらの例によって何ら制限されるものではない。
【００２１】
（実施例１）
（１）汚泥含有洗浄水の調製
建設後３０年経過した倉庫の屋根に使用されている老巧化したアスベスト繊維で強化されたスレート板の表面に、８０ｋｇ／ｃｍ２の水圧の高圧水を吹き付けて、汚れ、泥等を除去し、次いで、この汚泥含有洗浄水を集めて、汚泥凝集容器に入れた。この汚泥含有洗浄水は、ｐＨが６．８であり、分散固形分は１７，５００ｍｇ／Ｌであった。分散固形分には、アスベスト繊維も含まれていた。
【００２２】
（２）汚泥凝集操作
上記汚泥含有洗浄水に、無機凝集剤としてポリ塩化アルミニウムを３００質量ｐｐｍ添加し、混合した。このときの汚泥含有洗浄水のｐＨは６．６４であった。次に、この汚泥含有洗浄水に、高分子弱アニオン性凝集剤として、アクリルアミド・アクリル酸ナトリウムの共重合体（ＭＴアクアポリマー（株）製、商品名「アロンフロックＡ９５」、分子量１７００万）を３質量ｐｐｍ添加し、混合した。この汚泥含有洗浄水を５分間静置したところ、凝集された汚泥が汚泥含有洗浄水の底部に沈降し、上澄み液と分離した。沈降した凝集汚泥の平均粒径は３〜４ｍｍであり、上澄み液は僅かに白濁していた。また、上澄み液の濁度は、１４質量ｐｐｍであった。上澄み液をポンプで抜き取り、沈降した凝集汚泥と分別した。
【００２３】
（実施例２）
実施例１において、無機凝集剤としてポリ塩化アルミニウムを５００質量ｐｐｍ添加し、混合した以外は、実施例１と同様にして、汚泥含有洗浄水を処理し、上澄み液と沈降した凝集汚泥とを分別した。沈降した凝集汚泥の平均粒径は３〜４ｍｍであり、上澄み液は僅かに白濁していた。また、上澄み液の濁度は、１０質量ｐｐｍであった。
【００２４】
（実施例３）
実施例１において、無機凝集剤としてポリ塩化アルミニウムを１０００質量ｐｐｍ添加し、混合した以外は、実施例１と同様にして、汚泥含有洗浄水を処理し、上澄み液と沈降した凝集汚泥とを分別した。沈降した凝集汚泥の平均粒径は３ｍｍであり、上澄み液は透明であった。また、上澄み液の濁度は、３質量ｐｐｍであった。
【００２５】
（比較例１）
実施例１において、無機凝集剤を添加しなかった以外は、実施例１と同様にして、汚泥含有洗浄水を処理した。しかし、凝集汚泥が沈降せず、汚泥含有洗浄水の処理液は白濁していた。